(57)【特許請求の範囲】
【請求項１】
セラミック表面領域（１４）を、シリコンを有機成分として有する溶液（１８）で処理して、Ｓｉ−Ｏ−Ｓｉ−構造を形成させながら前記シリコンを反応性ＯＨ基に付加することにより、前記セラミック表面領域（１４）をエステル化する、シリコンベースで製造されかつ反応性ＯＨ基を有するセラミック表面領域および金属表面領域を有するセラミック−ハイブリッド基板の表面を処理する方法において、後続する焼き付け工程により前記有機成分の熱分解を行い、前記セラミック表面領域中に二酸化シリコン層を生じさせることを特徴とするセラミック表面領域および金属表面領域を有するセラミック−ハイブリッド基板の表面を処理する方法。
【請求項２】
溶液（１８）としてシロキサン溶液を使用する請求項１記載の方法。
【請求項３】
溶液が全容積１００％に対してシロキサン０.１〜１％およびイソプロパノール９９.９〜９９％を含有する請求項２記載の方法。
【請求項４】
溶液（１８）を浸漬被覆により被覆する請求項１から３までのいずれか１項記載の方法。
【請求項５】
溶液（１８）を噴霧により被覆する請求項１から３までのいずれか１項記載の方法。
【請求項６】
過剰の溶液（１８）を機械的に除去する請求項１から５までのいずれか１項記載の方法。
【請求項７】
過剰の溶液（１８）を削り取る請求項６記載の方法。
【請求項８】
過剰の溶液（１８）を吹き払う請求項６記載の方法。
【請求項９】
溶液と接触する表面を熱処理する請求項１から８までのいずれか１項記載の方法。
【請求項１０】
熱処理を約１００℃の温度で実施する請求項９記載の方法。
【請求項１１】
熱処理後に架橋されていない溶液成分（１８′′）を除去する請求項９から１０までのいずれか１項記載の方法。
【請求項１２】
架橋されていない溶液成分（１８′′）を洗い落とす請求項１１記載の方法。
【請求項１３】
セラミック表面領域および金属表面領域を有する表面を有する、シリコンベースのセラミック−ハイブリッド基板において、セラミック表面領域（１４）を、シリコンを有機成分として有する溶液（１８）で処理して、Ｓｉ−Ｏ−Ｓｉ−構造を形成させながら前記シリコンを反応性ＯＨ基に付加することにより、前記セラミック表面領域（１４）がエステル化され、後続する焼き付け工程により前記有機成分の熱分解が行われかつ前記セラミック表面領域中に二酸化シリコン層が存在しているセラミック−ハイブリッド基板。
【発明の詳細な説明】
【０００１】
本発明は、セラミック表面領域および金属表面領域を有するセラミック−ハイブリッド基板の表面を処理する方法に関する。
【０００２】
技術の水準
セラミック（ガラスセラミック）ハイブリッド基板の使用は、例えば電気回路配置を形成するために知られている。この種の電気回路配置は、多くの技術分野で、例えば自動車の操縦、ブレーキ制御等のための自動車電子工学の分野で使用されている。セラミック−ハイブリッド基板は、プロセス電子構造部品および金属導体路を有し、これらを介してハイブリッド基板の接触を行うことができる。この種のセラミック−ハイブリッド基板を、電気的接続導体、集積回路部品、マイクロメカニック構造等を有することができる個々の機能層を積層化することにより取得することは知られている。複数の機能層からなるこの種の複合配置を引き続き焼結し、完成したセラミック−ハイブリッド基板が生じる。従って完成したセラミック−ハイブリッド基板は、部分的にセラミック表面領域および部分的にこのセラミック表面領域に組み込まれた金属表面領域（導体路、パッド）からなる表面構造を有する。この種のセラミック−ハイブリッド基板の微細化により、隣接する金属領域の間の間隔は１００μｍ未満の範囲であることができる。この種のいわゆるファインライン技術で集積した金属表面領域を引き続き接触することができるために、例えばボンディング、導電性接着剤の塗布等により、例えば接触用金属（銀、金等）を化学的析出工程で金属表面領域に被覆することにより、金属表面領域を後処理することが公知である。この場合にセラミック−ハイブリッド基板を化学浴中で処理し、この化学浴は、部分的に腐食性の、エッチングする、セラミック表面領域の表面を腐食する物質を含有する。更に化学浴中で接触用金属を析出する間に、セラミック表面領域に、金属の堆積を生じることがあり、これは、特に金属表面領域のわずかな間隔を考慮すると短絡を生じることが欠点である。更に引き続き金属表面領域を、例えば導電性接着剤と接触する際に、接着剤が流動する（色落ちする）傾向があり、従って同様に隣接する金属領域の間に短絡が生じることが欠点である。
【０００３】
発明の利点
これに対して、請求項１に記載された本発明の方法および請求項１６に記載された本発明のセラミック−ハイブリッド基板は、金属表面領域の引き続く処理もしくは金属表面領域の引き続く接触を、隣接する金属表面領域の間の短絡傾向を減少して実施できるという利点を提供する。セラミック−ハイブリッド基板のセラミック表面領域をエステル化することにより、引き続く化学浴中の後処理の際にセラミック表面領域が選択的に保護されることが有利に達成される。エステル化によりセラミック表面領域に、耐化学性および耐熱性である単分子の表面層が形成され、従って特に金属表面領域に化学的に析出される金属被覆は、セラミック表面領域に堆積することがない。更にセラミック表面領域のこの選択的エステル化は表面張力の変動を生じ、金属表面領域に被覆された導電性の接着剤がセラミック表面領域に流動する傾向を有しない。
【０００４】
セラミック−ハイブリッド基板の表面を、セラミック表面に適合した有機成分を有する溶液で処理することが有利に考慮される。この処理は、有利には浸漬浴、サージングウェット、噴霧、刷毛塗り等により行う。有機成分を有する溶液で表面を湿潤にすることにより、この溶液がセラミック表面領域の微細な孔に堆積する。有利に用意される引き続く熱処理により、セラミック表面領域で格子構造と溶液の有機成分の架橋が行われる。これにより化学的および熱的に安定な（耐化学性および耐熱性の）セラミック表面領域の表面被覆が生じる。その際有利に用意される、有機成分を有する溶液の架橋されていない残部の引き続く除去により、付着作用（架橋）が行われない金属表面領域上でこの溶液を除去する。従って金属表面領域は処理された形で、本来の特性を有して引き続く処理に使用される。
【０００５】
有機成分としてシリコンを含有する溶液（シロキサン）でセラミック表面を処理する、シリコンベースで製造されるセラミック−ハイブリッド基板の場合に、本発明の方法の有利な使用が生じる。有機シリコン化合物の濃度は、有利には全容積に対して溶液０.１〜１％である。有利に、前記溶液が全容積１００％に対してシロキサン０.１〜１％およびイソプロパノール９９.９〜９９％を含有する。この種の処理により、セラミック表面領域と溶液の架橋後に、化学的作用および熱作用に対する良好な耐性を有する、酸化シリコン表面層もしくは二酸化シリコン表面層を達成することができる。
【０００６】
本発明の他の有利な構成は、その他の従属請求項に記載されている。
【０００７】
本発明を、図面に示された以下の実施例により詳細に説明する。
【０００８】
実施例の説明
図１〜図３にはそれぞれセラミック−ハイブリッド基板１０（ＬＴＣＣマイクロハイブリッド基板）が図示されている。セラミック−ハイブリッド基板１０は、その表面１２にセラミック表面領域１４および金属表面領域１６を有する。金属表面領域１６は、例えばボンディングパッド、接着パッド等であってもよい。この種のセラミック−ハイブリッド基板１０の処理は一般に知られており、本発明の説明の枠内でこれに関して詳しく立ち入らないことにする。
【０００９】
以下にセラミック表面領域１４の表面熱処理を達成する本発明の方法を説明する。
【００１０】
まず図１に示されるように、表面１２を、有機成分を有する溶液１８で処理する。溶液１８を用いるこの処理は、例えば浸漬浴、噴霧、サージングウェット等により行うことができる。これにより溶液１８がセラミック表面領域１４および金属表面領域１６に堆積する。過剰の量の溶液を、機械的に、例えば削り取り、吹き払い、遠心分離等により除去する。これにより全表面１２に、従ってセラミック表面領域１４および金属表面領域１６に溶液１８の薄い層が形成される。溶液１８は表面１２に表面張力により付着し、表面の孔に浸入する。溶液１８は、例えば０.１％シロキサン溶液からなる。
【００１１】
図４はセラミック−ハイブリッド基板１０のセラミック表面領域１４の断面図を示す。セラミック−ハイブリッド基板１０は、例えばシリコン−ガラスセラミックからなる。この種のシリコン−ガラスセラミックは反応性基（ＯＨ基）を有する。更に図４には具体的な実施態様で有機成分としてシランを含有する溶液１８での湿潤化が示されている。
【００１２】
引き続き、例えば約１００℃の温度および０.４〜０.６時間、有利に約３０分の時間でセラミック−ハイブリッド基板１０の熱処理を行う。これによりセラミック表面領域１４のシラン化（エーテル化）が生じる。図５には生じる架橋が示される。Ｓｉ−Ｏ−Ｓｉ−構造を形成して反応性基にシリコンが付加する。この種のシリコン構造は、公知のように、化学的および熱的に安定な特性により際立っている。反応性基として遊離ヒドロキシル基（ＯＨ基）がシリコン含有エダクトと反応し、従ってＳｉ−Ｏ−Ｓｉ−結合（シロキサン）を形成する。
【００１３】
引き続き、図２に示されるように、セラミック表面領域１４と架橋しない溶液１８の残りの量１８′′を除去する。
【００１４】
この除去は、有利には溶剤、例えばイソプロパノールで洗い落とすことにより行う。これにより、図３に示されるシリコン成分１８′を用いるセラミック表面領域１４の表面被覆が生じる。金属表面領域１６は有機成分と反応せず、従って有機成分は溶液の残りの量１８′′を取り去った後に化学的および機械的に変化せずに存在する。
【００１５】
引き続く焼き付け工程により、有機成分Ｒ３の熱分解を行うことができ、従ってセラミック表面領域１４に、図５の下側の構造に示されるように、二酸化シリコン層が生じる。
【００１６】
本発明の方法により、セラミック−ハイブリッド基板１０がセラミック表面領域１４を有し、この領域が他の製造工程で生じるエッチング腐食に比べて高い化学的安定性を有することが達成される。特に引き続き金属表面領域１６に金属、例えば銀、ニッケル、パラジウム、金等を析出する際に、金属表面領域１６の間に存在するセラミック表面領域１４での不足析出を回避することができる。従って短絡の不安が減少する。更にセラミック表面領域１４の表面張力が、金属表面領域１６に被覆された導電性接着剤が流動する傾向を有せず、従って同様に隣接する金属表面領域１６の間の橋形成等がかなり減少するように変動する。
【００１７】
本発明により用意されるセラミック表面領域１４の変性は、全製造工程で、種々の処理工程に、セラミック−ハイブリッド基板１０を有する回路配置を組み込むことを可能にする。第１の変更実施態様により、セラミック表面領域１４のシラン化は、図１〜図３に示されたセラミック−ハイブリッド基板１０を製造後に、すなわち引き続く厚膜処理、焼き付け処理、メッキ処理、基板１０への導電性接着剤の装着、ボンディング等の前に行う。この場合に、メッキ（金属表面領域１６への金属の析出）の際に、特に化学浴中の化学的腐食に対するセラミック表面領域１４の保護被覆が達成される。
【００１８】
他の変更実施態様により、セラミック表面領域１４のシラン化は、厚膜処理および焼き付け処理の後に行うことができる。その場合はシラン化を、メッキ処理、導電性接着剤処理もしくはボンディングの前に行う。この場合に第１の変更実施態様と同じ利点が得られる。
【００１９】
最後に金属表面領域１６のメッキ（金属被覆）の後にセラミック表面領域１４のシラン化を行うことが用意されていてもよい。従って確かにセラミック表面領域１４に化学浴が作用する間の保護被覆は付与されない。しかし、例えば導電性接着剤を基板１０に引き続き装着する際にまたはボンディングの際に表面張力の影響により接着剤の流動が減少する。
【００２０】
従って所望の処理に相当して、処理の種々の時点でセラミック表面領域１４のシロキサン化を導入することができる。
【図面の簡単な説明】
【図１】  セラミック表面領域を処理する第１段階の図である。
【図２】  セラミック表面領域を処理する第２段階の図である。
【図３】  セラミック表面領域を処理する第３段階の図である。
【図４】  セラミック表面領域をエステル化する第１段階の図である。
【図５】  セラミック表面領域をエステル化する第２段階の図である。
【図１】
0004955878.tif 000002
【図２】
0004955878.tif 000003
【図３】
0004955878.tif 000004
【図４】
0004955878.tif 000005
【図５】
0004955878.tif 000006